(57)【要約】【課題】日中の太陽光や既存の照明器具から照射させる光を蓄光することで、暗闇で長時間高輝度に自然発光して高い識別力を発揮すると共に、表面の摩耗や汚れの付着を防ぐことができる階段の踏板標識を提供すること。【解決手段】階段Ａの踏板ａに埋設または敷設される踏板標識１であって、該踏板標識１は、ライナー紙３とアルミフォイル５とを接着剤４にて接着し、かかるアルミフォイル５の表面にバインダー６を介在させてガラス球７を設けた標識基材２の表面に、周囲の光を蓄え自然発光可能な蓄光剤による発光膜層８を設けると共に、該発光膜層８の表面に、単一あるいは多成分系の金属酸化物ガラス膜により形成されるガラス膜層９を設けた。【選択図】    図１
2005016273.tif 000002
【特許請求の範囲】
【請求項１】
階段の踏板に埋設または敷設される踏板標識であって、該踏板標識は、ライナー紙とアルミフォイルとを接着剤にて接着し、かかるアルミフォイルの表面にバインダーを介在させてガラス球を設けた標識基材の表面に、周囲の光を蓄え自然発光可能な蓄光剤による発光膜層を設けると共に、該発光膜層の表面に、単一あるいは多成分系の金属酸化物ガラス膜により形成されるガラス膜層を設けたことを特徴とする階段の踏板標識。
【請求項２】
前記ガラス膜層は、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成したことを特徴とする請求項１記載の階段の踏板標識。
【請求項３】
前記踏板標識の周囲に、識別性の高い標識材を施した請求項１記載の階段の踏板標識。
【発明の詳細な説明】
【０００１】
【発明の属する技術分野】
本発明は、階段の踏板に埋設または敷設される踏板標識であって、特に、暗闇で長時間高輝度に自然発光し、高い識別力を発揮すると共に、表面の摩耗や汚れの付着を防ぐことができる階段の踏板標識に関する。
【０００２】
【従来の技術】
従来より、階段の立上がり面における標識の識別性を向上させると共に、その装置の簡易化も図れるようにした、蓄光式階段標識装置がある（例えば、特許文献１参照）。
【０００３】
【特許文献１】
実用新案登録第３０７７６１２号公報  （第１−３頁、図１）
【０００４】
【発明が解決しようとする課題】
上記特許文献１の蓄光式階段標識装置は、階段における水平な踏面と交叉した立上がり面に、蓄光材を含んだ標識部材が装着されており、その標識部材に照明器具により光を当てて発光させるものである。しかし、上記特許文献１の構造においては、照明器具等の設置コストや手間が必要になると共に、標識部材の表面に塵埃が付着し、発光輝度が低下するという問題があった。
【０００５】
そこで本発明は上記の点に鑑み、日中の太陽光や既存の照明器具から照射させる光を蓄光することで、暗闇で長時間高輝度に自然発光して高い識別力を発揮すると共に、表面の摩耗や汚れの付着を防ぐことができる階段の踏板標識を提供することにある。
【０００６】
【課題を解決するための手段】
上記課題を解決するために、本発明の階段の踏板標識は、階段の踏板に埋設または敷設される踏板標識であって、該踏板標識は、ライナー紙とアルミフォイルとを接着剤にて接着し、かかるアルミフォイルの表面にバインダーを介在させてガラス球を設けた標識基材の表面に、周囲の光を蓄え自然発光可能な蓄光剤による発光膜層を設けると共に、該発光膜層の表面に、単一あるいは多成分系の金属酸化物ガラス膜により形成されるガラス膜層を設けたことを特徴とする。
【０００７】
また、前記ガラス膜層は、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成されている。
【０００８】
そのため、発光膜層の蓄光剤により、日中の太陽光や既存の照明器具から照射させる光を蓄光することで、階段の踏板が暗闇で長時間高輝度に自然発光して高い識別力を発揮し、階段昇降時における安全性を高める。また、緊急災害時に停電事故が発生しても、階段周囲が発光するために避難誘導の役割も果たすことができる。
【０００９】
また、ガラス膜層の光触媒作用により、踏板標識の摩耗を軽減し、表面に塵埃が付着することを防ぐことができる。
【００１０】
さらに、前記踏板標識の周囲に識別性の高い標識材を施したことにより、日中や夜間における踏板標識の確認や識別力を一層高めることができる。
【００１１】
【発明の実施の形態】
次に、本発明の階段の踏板標識の実施の形態を図面に基づいて説明する。なお、図１は踏板標識の拡大断面図、図２は標識材を施した踏板標識の平面図、図３は他の好適例である標識材を施した踏板標識の平面図、図４は踏板標識を設けた階段の断面図、図５は踏板標識が自然発光する状態をそれぞれ表す。
【００１２】
図１に示す本発明の階段の踏板標識は、階段Ａの踏板ａに埋設または敷設される踏板標識であり、かかる踏板標識１は、標識基材２の表面に、周囲の光を蓄え自然発光可能な蓄光剤による発光膜層８を設けると共に、該発光膜層８の表面に、単一あるいは多成分系の金属酸化物ガラス膜により形成されるガラス膜層９を設けたことを特徴とする。
【００１３】
前記標識基材２は、ライナー紙３と薄い柔軟性のアルミフォイル５とを接着剤４を介して接着し、かかるアルミフォイル５の表面にバインダー６を介在させ、高反射率のガラス球７を均一に設けた（塗布）ことにより形成される。
【００１４】
発光膜層８は、太陽光や照明器具より照射される光を蓄え自然発光が可能な蓄光剤からなっていて、この蓄光剤は、周知の金属化合物や希土類を複数混合し汎用の展色剤を混合して形成するものである。この発光膜層８の層幅は、日没後、周囲が暗くなっても周囲の状況を確認するのに充分な光力を放つことが可能で、さらに夜が明けるまで光を放出し続ける充分な発光時間（約１０時間）を確保するために必要な厚み、１０ｃｍ四方に対し３ないし５ｇの蓄光剤を散布して形成される層幅を有している。
【００１５】
ガラス膜層９は、前記発光膜層８の表面をコーティングするように設けられる、単一あるいは多成分系の金属酸化物ガラス膜からなっている。そして、この金属酸化物ガラスからなるガラス膜層９の表面は、通常のガラス表面と同様に極めて滑らかであると共に、その一方で滑りにくいという特性も有する。
【００１６】
また、このガラス膜層９は光透過性にも優れており、ガラス膜層９内を通過する光が有する光力をなんら減光することがない。また、ガラス膜層９は耐候性も極めて優れており、長期間経過してもガラス自体が変色あるいは白濁することもない。さらに、塵埃や煤煙等が内部へと浸透することを防ぎ、外観的に劣化することも防止できる。
【００１７】
また、前記ガラス膜層９を形成する金属酸化物ガラスは、酸化チタンや酸化ケイ素と同様に光触媒効果があることが確認されている。周知のように光触媒効果は、光を受光した際に汚れ物質や臭い物質を分解除去することができるため、発光膜層８の表面に光触媒効作用を施すことにより、汚れの発生が抑えられると共に、表面の摩耗を抑えることができる。
【００１８】
前記ガラス膜層９を形成するには、予め、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成しておく。そして、この反応生成物を前記発光膜層８の表面に所定厚み分塗布し、２００度以下の温度でガラス化させることによりガラス膜を形成する。なお、この金属酸化物ガラスの形成方法は、特開平６−１９９５２８号公報（特許第２５３８５２７号）に記載された公知の技術である。
【００１９】
また、前記ガラス膜層９は、適宜希釈して汎用のスプレーにて噴霧することにより、発光膜層８の表面に容易に施すこともできる。
【００２０】
なお、前記踏板標識１は、図４に示すように、階段Ａの踏板ａの縁部に埋設したり、または踏板ａの表面に敷設（図示せず）して設置される。そのため、図５に示すように、発光膜層８の蓄光剤により、日中の太陽光や既存の照明器具から照射させる光を蓄光することで、階段Ａの踏板ａが暗闇で長時間高輝度に自然発光して高い識別力を発揮し、階段昇降時における安全性を高めることができる。また、緊急災害時に停電事故が発生しても、階段周囲が発光するために避難誘導の役割も果たすことができる。
【００２１】
また、他の好適例として、図２に示すように、前記踏板標識１の周囲には識別力の高い標識材１０が施されている。標識材１０は、識別力の高い色彩、例えば、踏板標識１の両外周１１に黄色、内側１２に黒等の塗料を塗布したり、それぞれの色彩を有するテープを貼着することにより形成される。前記標識材１０を施すことにより、日中や夜間における踏板標識の確認や識別力を一層高めることができる。なお、図３に示すように、踏板標識１の発光膜層８を円形に形成してもよい。
【００２２】
【発明の効果】
以上説明してきたように、本発明の階段の踏板標識は、上述により以下に示す効果を奏するものである。
【００２３】
本発明の階段の踏板標識は、ライナー紙とアルミフォイルとを接着剤にて接着し、かかるアルミフォイルの表面にバインダーを介在させてガラス球を設けた標識基材の表面に、周囲の光を蓄え自然発光可能な蓄光剤による発光膜層を設けると共に、該発光膜層の表面に、単一あるいは多成分系の金属酸化物ガラス膜により形成されるガラス膜層を設けたことを特徴とする。また、前記ガラス膜層は、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成されている。
【００２４】
そのため、発光膜層の蓄光剤により、日中の太陽光や既存の照明器具から照射させる光を蓄光することで、階段の踏板が暗闇で長時間高輝度に自然発光して高い識別力を発揮し、階段昇降時における安全性を高めることができる。また、緊急災害時に停電事故が発生しても、階段周囲が発光するために避難誘導の役割も果たすことができる。
【００２５】
また、ガラス膜層の光触媒作用により、踏板標識の摩耗を軽減し、表面に塵埃が付着することを防ぐことができる。
【００２６】
さらに、前記踏板標識の周囲に識別性の高い標識材を施したことにより、日中や夜間における踏板標識の確認や識別力を一層高めることができる。
【図面の簡単な説明】
【図１】本発明の階段の踏板標識の拡大断面図である。
【図２】標識材を施した踏板標識の平面図である。
【図３】他の好適例を示す標識材を施した踏板標識の平面図である。
【図４】踏板標識を設けた階段の断面図である。
【図５】踏板標識が暗闇で自然発光する状態である。
【符号の説明】
１・・・踏板標識
２・・・標識基材
３・・・ライナー紙
４・・・接着剤
５・・・アルミフォイル
６・・・バインダー
７・・・ガラス球
８・・・発光膜層
９・・・ガラス膜層
１０・・標識材
１１・・内側
１２・・外側
Ａ・・・階段
ａ・・・踏板
【図１】
2005016273.tif 000003
【図２】
2005016273.tif 000004
【図３】
2005016273.tif 000005
【図４】
2005016273.tif 000006
【図５】
2005016273.tif 000007